(57)【要約】【課題】  基本となる色を混合して好みの色調に調色でき、混合作業を長時間を行っていても増粘や固化したりせず、しかも爪に塗布後は速やかに乾燥して仕上がりも美しいネイルエナメルを提供することにある。【解決手段】  着色成分を含有せず皮膜形成基剤と溶剤とを含有する透明パーツ（Ａ）と、着色成分と溶剤とを含有する着色パーツ（Ｂ）とからなる２剤型のネイルエナメルであって、透明パーツ（Ａ）、着色パーツ（Ｂ）の何れのパーツも大気中での乾燥時間が５０分以上であり、透明パーツ（Ａ）を着色パーツ（Ｂ）に対して質量で２倍量以上混合した混合液（Ｃ）の大気中での乾燥時間が５０分以上、水中での乾燥時間が２分以内であることを特徴とする２剤型ネイルエナメル。着色パーツ（Ｂ）に対して、透明パーツ（Ａ）を混合し、この混合液（Ｃ）を爪に塗布後、爪を水中に浸漬して塗膜を固化させる。【選択図】      なし【特許請求の範囲】
【請求項１】
着色成分を含有せず皮膜形成基剤と溶剤とを含有する透明パーツ（Ａ）と、
着色成分と溶剤とを含有する着色パーツ（Ｂ）とからなる２剤型のネイルエナメルであって、
透明パーツ（Ａ）、着色パーツ（Ｂ）の何れのパーツも大気中での乾燥時間が５０分以上であり、
透明パーツ（Ａ）を着色パーツ（Ｂ）に対して質量で２倍量以上混合した混合液（Ｃ）の大気中での乾燥時間が５０分以上、水中での乾燥時間が２分以内であることを特徴とする、２剤型ネイルエナメル。
【請求項２】
請求項１記載の２剤型ネイルエナメルにおいて、着色パーツ（Ｂ）は着色成分を１０質量％以上含み、粘度が５，０００〜２０，０００ｍＰａｓ／３０℃であることを特徴とする、２剤型ネイルエナメル。
【請求項３】
請求項２記載の２剤型ネイルエナメルにおいて、着色パーツ（Ｂ）中に、微粒子シリカを含有することを特徴とする２剤型ネイルエナメル。
【請求項４】
請求項１〜３記載の２剤型ネイルエナメルにおいて、透明パーツ（Ａ）の溶剤中に、下記式（Ｉ）で示されるアルキレングリコールジアルキルエーテルと、下記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることを特徴とする、２剤型ネイルエナメル。
【化１】
2005213151.tif 000016
（なお、前記式Ｉにおいて、Ｒ１，Ｒ２はＣ＝１〜１８のアルキル基またはアシル基を示し、Ｒ３，Ｒ４はＨまたはＣ＝１〜１８のアルキル基を示し、ｍ，ｎはそれぞれ１〜２０の整数を示す。）
【化２】
2005213151.tif 000017
（なお、前記式IIにおいて、Ｒ５，Ｒ６はＣ＝１〜１８のアルキル基を示す。）
【請求項５】
請求項１〜４の何れかに記載の２剤型ネイルエナメルにおいて、着色パーツ（Ｂ）の溶剤中に、前記式（Ｉ）で示されるアルキレングリコールジアルキルエーテルと、前記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることを特徴とする、２剤型ネイルエナメル。
【請求項６】
請求項１〜５の何れかに記載の２剤型ネイルエナメルの透明パーツ（Ａ）と着色パーツ（Ｂ）とを用い、
１種の着色パーツ（Ｂ）に対して、あるいは、２種以上の異なる着色パーツ（Ｂ）の混合液に対して、透明パーツ（Ａ）を混合し、
この調色された混合液（Ｃ）を爪に塗布後、爪を水中に浸漬することにより塗膜を固化させることを特徴とする、マニキュア方法。
【請求項７】
着色成分と、皮膜形成基剤と、溶剤とを含有し、大気中での乾燥時間が５０分以上、水中での乾燥時間が２分以内であるネイルエナメルを、２色以上混合して調色し、この混合液を爪に塗布後、爪を水中に浸漬することにより塗膜を固化させることを特徴とする、マニキュア方法。
【請求項８】
請求項７記載の方法において、ネイルエナメルの溶剤中に、前記式（Ｉ）で示されるアルキレングリコールジアルキルエーテルと、前記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることを特徴とする、マニキュア方法。
【発明の詳細な説明】
【技術分野】
【０００１】
本発明は、自己調色可能なネイルエナメル、特に、各パーツ液を互いに混合する時には乾燥しにくく自由に調色することができ、得られた調色液を爪に塗布後は水中に浸漬することにより速やかに固化させることができる、自己調色型ネイルエナメルに関する。
【背景技術】
【０００２】
近年、爪のマニキュアに対する関心は非常に高まっており、一色のネイルエナメルでマニキュアする従来の方法の他にも、２色以上を使用して爪に重ね塗りしたり、模様や絵柄を書いたりする、いわゆるネイルアートも広く行われるようになってきている。
このような、マニキュアへの関心の高まりに伴い、市販品にはない自分好みの、あるいは自分だけの色を出したいと、自分で市販品を混合して使用する消費者もある。
しかしながら、市販のネイルエナメルは塗布後、通常大気中で３〜５分で乾燥するように処方されており、ネイルエナメルをパレットのような皿に出して混合しようとした場合には、ネイルエナメルから溶剤が容易に揮発して、混合中に粘度が高くなったり、固化してしまったりして、混合がうまくいかないという問題があった。
【０００３】
また、このような乾燥を防ぐために、パレットではなくネイルエナメル瓶中に他の色味のネイルエナメルを注いで混合しようとすると、開口部が小さいので注ぎにくく、均一に混合することが難しかったり、所望の色味にするための配分が難しいという問題があった。
ネイルエナメルの揮発性溶媒を低減し、調色中の溶媒の揮発を抑制しようとすれば、塗布後の乾燥が遅くなってしまうため、調色のしやすさと、塗布後の速乾性という相反する機能を兼ね備えるネイルエナメルはこれまでになく、従って、基本的な色を混合して所望の色に調色でき、調色中はほとんど乾燥せずに混合しやすく、しかも調色液を爪に塗布した後は速やかに乾燥させることができるネイルエナメルの開発が望まれるところであった。
【０００４】
特許文献１には、ネイルエナメルの溶剤を特定組成とすれば、このネイルエナメルを爪に塗布後水に浸漬することで速やかに塗膜が固化し、しかも塗膜が白化せず美しい仕上がりが得られることが報告されている。
しかしながら、特許文献１では、ネイルエナメル同士の混合や大気中での遅乾性については記載されておらず、主として通常のネイルエナメルのように大気中でも比較的短時間で乾燥するように調整している。このような場合には、調色時間が長くなってしまうとやはり溶剤の揮発により、混合や塗布がしにくくなったり、あるいは水中での乾燥時間や仕上がりに影響を及ぼすことがあった。
色を創って爪に塗布するという作業を考えれば、大気中で最低５０分程度は乾燥しないことが望まれる。また、爪に塗布後は、速やかに、例えば２分以内に乾燥することが望ましい。
【特許文献１】国際公開第第０１／６４１７０号パンフレット
【発明の開示】
【発明が解決しようとする課題】
【０００５】
本発明は、前記従来技術の課題に鑑みなされたものであり、その目的は、基本となる色を混合して好みの色調に調色でき、混合作業を長時間を行っていても増粘や固化したりせず、しかも爪に塗布後は速やかに乾燥して仕上がりも美しいネイルエナメルを提供することにある。
【課題を解決するための手段】
【０００６】
前記目的を達成するために、本発明者らが検討を行った結果、特定の溶剤組成とすることにより、大気中での遅乾性と、水中での速乾性とを両立できることが判明した。そして、色調だけでなく、色の濃淡も自由に調整することができるように、着色成分を多量に配合した系についてさらに詳細に検討を行った結果、大気中での遅乾性と水中での速乾性とを兼ね備える被膜形成能を有する透明パーツ（Ａ）とは別に、着色成分を多量に含む着色パーツ（Ｂ）とを設けて２剤型ネイルエナメルとし、２種以上の着色パーツ（Ｂ）を混合して調色し、これを透明パーツ（Ａ）と混合して爪に塗布すれば、色調だけでなく、色の濃淡も自由に調整することができ、混合性、塗布性、乾燥性、仕上がりも良好なものとすることができることを見出し、本発明を完成するに至った。、
【０００７】
すなわち、本発明にかかるネイルエナメルは、着色成分を含有せず皮膜形成基剤と溶剤とを含有する透明パーツ（Ａ）と、着色成分と溶剤とを含有する着色パーツ（Ｂ）とからなる２剤型のネイルエナメルであって、
透明パーツ（Ａ）、着色パーツ（Ｂ）の何れのパーツも大気中での乾燥時間が５０分以上であり、
透明パーツ（Ａ）を着色パーツ（Ｂ）に対して質量で２倍量以上混合した混合液（Ｃ）の大気中での乾燥時間が５０分以上、水中での乾燥時間が２分以内であること、
を特徴とする２剤型ネイルエナメルである。
本発明の２剤型ネイルエナメルにおいて、着色パーツ（Ｂ）は着色成分を１０質量％以上含み、粘度が５，０００〜２０，０００ｍＰａｓ／３０℃であることが好適であり、また、着色パーツ（Ｂ）中に、微粒子シリカを含有することが好適である。
【０００８】
また、本発明の２剤型ネイルエナメルにおいて、透明パーツ（Ａ）の溶剤中に、下記式（Ｉ）で示されるアルキレングリコールジアルキルエーテルと、下記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることが好適である。
【化３】
2005213151.tif 000002
（なお、前記式Ｉにおいて、Ｒ１，Ｒ２はＣ＝１〜１８のアルキル基またはアシル基を示し、Ｒ３，Ｒ４はＨまたはＣ＝１〜１８のアルキル基を示し、ｍ，ｎはそれぞれ１〜２０の整数を示す。）
【化４】
2005213151.tif 000003
（なお、前記式IIにおいて、Ｒ５，Ｒ６はＣ＝１〜１８のアルキル基を示す。）
【０００９】
また、本発明の２剤型ネイルエナメルにおいて、着色パーツ（Ｂ）の溶剤中に、前記式（Ｉ）で示されるアルキレングリコールジアルキルエーテルと、前記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることが好適である。
【００１０】
本発明にかかるマニキュア方法は、前記何れかに記載の２剤型ネイルエナメルの透明パーツ（Ａ）と着色パーツ（Ｂ）とを用い、
１種の着色パーツ（Ｂ）に対して、あるいは、２種以上の異なる着色パーツ（Ｂ）の混合液に対して、透明パーツ（Ａ）を混合し、
この調色された混合液（Ｃ）を爪に塗布後、爪を水中に浸漬することにより塗膜を固化させることを特徴とする。
【００１１】
また、本発明にかかるマニキュア方法は、着色成分と、皮膜形成基剤と、溶剤とを含有し、大気中での乾燥時間が５０分以上、水中での乾燥時間が２分以内であるネイルエナメルを、２色以上混合して調色し、この混合液を爪に塗布後、爪を水中に浸漬することにより塗膜を固化させることを特徴とする。
前記マニキュア方法において、ネイルエナメルの溶剤中に、前記式（Ｉ）で示されるアルキレングリコールジアルキルエーテルと、前記式（II）で示されるアルキルケトンとを合計量で５０質量％以上含み、かつ
前記合計量に対して前記アルキレングリコールジアルキルエーテル（I）が６０〜９９質量％、前記アルキルケトン（II）が１〜４０質量％であることが好適である。
【発明の効果】
【００１２】
本発明のネイルエナメルは、透明パーツ（Ａ）と、着色パーツ（Ｂ）とからなる２剤型のネイルエナメルであり、透明パーツ（Ａ）、着色パーツ（Ｂ）の何れも、大気中では５０分以上乾燥しないので、着色パーツ（Ｂ）同士、あるいは、着色パーツ（Ｂ）と透明パーツ（Ａ）との混合に十分な時間をかけることができ、色調や濃淡を好みの色、オリジナルの色に調整しやすい。また、透明パーツ（Ａ）の塗膜は水中で２分以内に乾燥（固化）する能力を有するので、透明パーツ（Ａ）を着色パーツ（Ｂ）に混合した混合液を爪に塗布し、この爪を水中に浸漬すれば、速やかに塗膜を固化させることができる。従って、本発明のネイルエナメルは、使用性がよく、しかもマニキュアにおける創造性や娯楽性が非常に高いという特徴を有するものである。
【発明を実施するための最良の形態】
【００１３】
透明パーツ（Ａ）
透明パーツ（Ａ）は、皮膜基剤と溶剤とを必須成分とし、大気中での乾燥時間が５０分以上、水中での乾燥時間が２分以下という性質を有するものである。
皮膜基剤は、皮膜形成剤、樹脂及び可塑剤を含み、これらは通常のネイルエナメルに使用可能なものが挙げられる。
例えば、皮膜形成剤としては、ニトロセルロース１／２秒、ニトロセルロース１／４秒、ニトロセルロース１／８秒、ニトロセルロース１／１６秒などが例示される。
また、樹脂としては、例えばアルキッド系樹脂、アクリル系樹脂、アクリルシリコーン系樹脂、ポリエステル系樹脂、ショ糖エステル系樹脂、スルホンアミド系樹脂、ロジン系樹脂、フェノール系樹脂、アミノ系樹脂、エポキシ系樹脂などが例示される。
また、可塑剤としては、例えばジブチルフタレート、ジオクチルフタレート、クエン酸トリブチル、クエン酸アセチルトリブチル、クエン酸アセチルトリエチル、カンファー等が例示される。
【００１４】
本発明においては、透明パーツ（Ａ）中、前記皮膜形成剤を５〜４０質量％配合することが好適であり、樹脂としてショ糖エステル系樹脂、あるいはスルホンアミド系樹脂を、有機酸エステル可塑剤と共に用いることが好適である。
この場合、ショ糖エステル系樹脂としては、ショ糖の水酸基の一部またはすべてを、下記式(VI)で示される化合物のうち１種または２種以上でエステル化したものが好ましく、例えばショ糖酢酸イソ酪酸エステル等のショ糖酢酸系樹脂、ショ糖安息香酸エステル等のショ糖安息香酸系樹脂等が好ましい。ショ糖エステル系樹脂の配合量としては、透明パーツ（Ａ）中、２〜２０質量％が好適である。
【００１５】
【化５】
2005213151.tif 000004
（なお、前記式VIにおいて、Ｒ１３はＣ＝１〜１０のアルキル基または前記アルキル基にフェニル基などの置喚基を有するものを示す。）
また、スルホンアミド系樹脂としては、例えばトルエンスルホンアミド／エポキシ樹脂、トルエンスルホンアミド／ホルムアルデヒド樹脂等が好ましく、その配合量は透明パーツ（Ａ）中、２〜２０質量％であることが好適である。
【００１６】
また、これらの樹脂と併用する有機酸エステル系可塑剤としては、クエン酸エステル系可塑剤及びフタル酸エステル系可塑剤が好ましく、クエン酸エステル系可塑剤としては例えばクエン酸トリブチル、クエン酸アセチルトリブチル、クエン酸アセチルトリエチル等が挙げられ、フタル酸エステル系可塑剤としては例えばフタル酸ジメチル、フタル酸ジエチル、フタル酸ジプロピル、フタル酸ジブチルが挙げられる。その配合量は、透明パーツ（Ａ）中、２〜２０質量％が好適である。
【００１７】
透明パーツ（Ａ）の溶剤には、前記式（Ｉ）で示されるアルキレングリコールジアルキルエーテル（以下、単にジエーテルということがある）と、前記式（II）で示されるアルキルケトン（以下、単にケトンということがある）とを含む。
透明パーツ（Ａ）中のジエーテル（Ｉ）とケトン（II）との合計量に対して、ジエーテル（Ｉ）は６０〜９９質量％、好ましくは７０〜９５質量％であり、ケトン（II）は１〜４０質量％、好ましくは５〜３０質量％である。前記合計量に対してジエーテル（Ｉ）が少なすぎる場合には、大気中で乾燥しやすくなり、着色パーツ（Ｂ）との混合中や爪への塗布中に増粘したり固化したりしやすくなってしまう。一方、前記合計量に対してケトン（II）が少なすぎる場合には、水中での固化に時間がかかる。
また、ジエーテル（Ｉ）とケトン（II）との合計量は、透明パーツ（Ａ）の溶剤に対して５０質量％以上、好ましくは６０質量％以上である。ジエーテル（Ｉ）とケトン（II）との合計量が少なすぎると、所望の乾燥時間や塗膜の仕上がりが得られないことがある。
【００１８】
ジエーテル（Ｉ）は、好ましくはＲ１，Ｒ２，Ｒ３，Ｒ４はそれぞれＣ＝１〜１０、ｍ，ｎは１〜１０であり、特にエチレングリコールジメチルエーテル、エチレングリコールジエチルエーテル、エチレングリコールジプロピルエーテル、エチレングリコールジブチルエーテル、エチレングリコールジペンチルエーテル、ジエチレングリコールジメチルエーテル、ジエチレングリコールジエチルエーテル、ジエチレングリコールジプロピルエーテル、ジエチレングリコールジブチルエーテル、トリエチレングリコールジメチルエーテル、トリエチレングリコールジエチルエーテル、トリエチレングリコールジプロピルエーテル、トリエチレングリコールジブチルエーテルから選択される一種または二種以上であることが好適である。
【００１９】
また、ケトン（II）は、好ましくはＲ５，Ｒ６はＣ＝１〜６であり、特にアセトン、メチルエチルケトン、３-メチル-２-ブタノン、３-ペンタノン、２-ペンタノン、２-メチル-３-ペンタノン、３-ヘキサノン、２-ヘキサノン、３-メチル-２-ペンタノン、４-メチル-２-ペンタノンから選択される一種または二種以上であることが好適である。
なお、本発明の効果を損なわない限り、透明パーツ（Ａ）の溶剤として、ジエーテル（Ｉ）やケトン（II）以外の溶剤を配合することも可能である。例えば、下記式（III）で示されるエチレングリコールモノアルキルエーテル（以下、単にＥＧモノエーテルということがある）は、被膜形成成分を溶解し、また、水との相溶性もあるので、好適に配合できる。
【００２０】
【化６】
2005213151.tif 000005
（なお、前記式IIIにおいて、Ｒ７はアシル基またはＣ＝３〜１８のアルキル基を示す。）
ＥＧモノエーテル（III）は、好ましくはＲ７はＣ＝１〜１０であり、特にエチレングリコールモノプロピルエーテル、エチレングリコールモノブチルエーテル、エチレングリコールモノペンチルエーテル、エチレングリコールモノヘキシルエーテルから選択される一種または二種以上であることが好適である。
【００２１】
また、溶剤（Ｉ）〜（III）の外、式（IV）で示されるモノエーテル、式（Ｖ）で示されるエステルや、アルコール類、ポリオール類等の溶剤を共存させることもできる。
【化７】
2005213151.tif 000006
（なお、前記式IVにおいて、Ｒ８はＣ＝１〜１８のアルキル基またはアシル基を示し、Ｒ９，Ｒ１０はＨまたはＣ＝１〜１８のアルキル基を示し、ｐ，ｑはそれぞれ１〜２０の整数を示す。）
【００２２】
【化８】
2005213151.tif 000007
（なお、前記式Ｖにおいて、Ｒ１１，Ｒ１２はＣ＝１〜１８のアルキル基を示す。）
【００２３】
モノエーテル（IV）としては、好ましくはＲ８，Ｒ９，Ｒ１０のＣ＝１〜１０、ｐ，ｑは１〜１０であり、特にエチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテルから選択される一種または二種以上から選択されることが好適である。
【００２４】
式（Ｖ）で表される化合物としては、好ましくはＲ１１，Ｒ１２はＣ＝１〜１０であり、特に酢酸メチル、酢酸エチル、酢酸ブチル、酢酸イソプロピル、プロピオン酸メチル、プロピオン酸エチル、プロピオン酸ブチル、プロピオン酸イソプロピルあるいはこれらのアルキルに分岐があるものおよび置換基（−ＯＲ，−ＣＯＯＲ，−ＳＯ３Ｒなど、ここでＲは水素やアルキル基など）を有するものが例示でき、これらを単独または２種以上混合して用いてもよい。
なお、これらの化合物（Ｉ）〜（Ｖ）のアルキル基に分岐があるもの、あるいは置換基（−ＯＲ，−ＣＯＯＲ，−ＳＯ３Ｒ、−ＣＯ−Ｒ等、ここでＲは水素やアルキル基など）を有するものであってもよい。
【００２５】
また、アルコール類、ポリオール類としては、メタノール、エタノール、プロパノール、イソプロピルアルコール、ブタノール、エチレングリコール、ジエチレングリコール、トリエチレングリコール、プロピレングリコール、１，３−ブタンジオール、ヘキシレングリコール、グリセリンなどが例示でき、これらを単独または２種以上を混合して用いてもよい。
【００２６】
透明パーツ（Ａ）には、被膜基剤、溶剤以外に、有機変性粘土鉱物、増粘剤、香料、保湿剤、油分、薬剤、水溶性成分など、その他の成分を本発明の目的の範囲内で適宜配合することができる。ただし、後に着色パーツ（Ｂ）と混合することを考慮して、透明パーツ（Ａ）の粘度は、１，０００ｍＰａｓ／３０℃以下、通常は５００ｍＰａｓ／３０℃程度が好ましい。
【００２７】
着色パーツ（Ｂ）
着色パーツ（Ｂ）は、着色成分と、溶剤（分散媒）とを含み、大気中での乾燥時間が５０分以上という性質を有する。このため、例えばパレットの上で２種以上の着色パーツを混合したり、前記透明パーツ（Ａ）と混合しても、作業中に乾燥しにくく、増粘したり固化することがない。なお、このような着色パーツのみでは、大気中での乾燥が非常に遅いので、大気中で乾燥させる通常のネイルエナメルには適さない。
本発明においては、このような着色パーツを短時間で乾燥させるために、透明パーツ（Ａ）と混合する。そして、この混合液を爪に塗布後、爪を水中に浸漬することにより、塗膜を速やかに固化させる。本発明においては、水中への浸漬時間が２分以内で塗膜が固化することが好適である。
なお、着色パーツ（Ｂ）は、その着色成分の種類により、２種以上のセットとすることが好ましい。このような２種以上を混合することにより、好みの色を創り出すことができる。従って、本発明の２剤型ネイルエナメルは、赤系、青系、黄色系、白系、黒系、ラメ・パール系などの複数種の着色パーツ（Ｂ）と、透明パーツ（Ａ）とを含むセットとして提供できる。
【００２８】
着色成分としては、通常ネイルエナメルに使用される顔料や染料等の色材、パール剤、ラメ剤、その他の粉体などが挙げられる。例えば、タルク、カオリン、絹雲母、白雲母、合成雲母、金雲母、紅雲母、黒雲母、リチア雲母、バーミキュライト、炭酸マグネシウム、炭酸カルシウム、珪藻土、ケイ酸マグネシウム、ケイ酸カルシウム、ケイ酸アルミニウム、ケイ酸バリウム、硫酸バリウム、ケイ酸ストロンチウム、タングステン酸金属塩、シリカ、ヒドロキシアパタイト、ゼオライト、窒化ホウ素、セラミックスパウダーなどの無機粉末、ナイロンパウダー、ポリエチレンパウダー、ベンゾグアナミンパウダー、四弗化エチレンパウダー、スチレンジビニルベンゼンコポリマーパウダー、ジスチレンベンゼンピンホールポリマーパウダー、微結晶セルロースなどの有機粉体、酸化チタン、酸化亜鉛などの無機白色系顔料、酸化鉄（ベンガラ）、チタン酸鉄などの無機赤色系顔料、γ−酸化鉄などの無機褐色系顔料、黄酸化鉄、黄土などの無機黄色系顔料、黒酸化鉄、カーボンブラックなどの無機黒色系顔料、マンゴバイオレット、コバルトバイオレットなどの無機紫色系顔料、酸化クロム、水酸化クロム、チタン酸コバルトなどの無機緑色系顔料、群青、紺青などの無機青色系顔料、酸化チタンコーテッドオキシ塩化ビスマス、オキシ塩化ビスマス、酸化チタンコーテッドタルク、魚鱗箔、着色酸化チタンコーテッド雲母などのパール顔料、ベントン等の粘土鉱物、アルミニウムパウダー、カッパーパウダーなどの金属粉末顔料、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号及び青色４０４号等の有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号及び青色１号等のジルコニウム、バリウムまたはアルミニウムレーキなどの有機顔料、クロロフィル、ベータカロチンなどの天然色素、酸化マグネシウム、水酸化マグネシウム、酸化カルシウム、水酸化カルシウム、酸化アルミニウム、水酸化アルミニウム、シリカ、水酸化鉄、二酸化チタン、低次酸化チタン、酸化ジルコニウム、酸化クロム、酸化マンガン、酸化コバルト、酸化ニッケル、チタン酸鉄、チタン酸コバルト等が例示され、一種または二種以上が選択される。
【００２９】
着色成分の配合量は適宜設定可能ではあるが、着色パーツ（Ｂ）は後に透明パーツ（Ａ）と混合するので、着色成分配合量を通常よりも多く配合することが好適である。特に、透明パーツの添加量により色の濃淡にも対応できるようにするために、着色パーツ（Ｂ）中の着色成分配合量は、１０質量％以上、さらには２０質量％以上とすることが好ましい。
市販のネイルエナメルでは、着色成分を多量に配合すると、大気中での乾燥時間が長くなったり、皮膜強度や仕上がりがうまく得られないことがある。このため、着色成分配合量は最大で２０質量％とされているが、通常は０．５〜７質量％程度である。本発明においては、後に透明パーツと混合することにより爪への塗布に適した状態とするので、着色パーツの処方の自由度が高く、着色成分の高配合が可能である。
【００３０】
なお、着色パーツ（Ｂ）の着色成分量が多くなると、成分が沈降、分離しやすくなる。このため、本発明においては、着色成分の分散安定性を確保するために着色パーツ（Ｂ）を増粘させておくことが好適である。ただし、粘度が高すぎると、調色時の混合がしにくくなるので、着色パーツ（Ｂ）の粘度としては、５，０００〜２０，０００ｍＰａｓ／３０℃が好適である。
増粘は、公知の方法により行うことができる。例えば、増粘剤として、ベントン２７、ベントン３８等の有機変性粘土鉱物、アクリル系高分子、多糖類、カルボキシビニルポリマー等の高分子化合物を配合することができるが、増粘性や混合性、塗布性、仕上がり等の点で、微粒子シリカが好適である。このような微粒子シリカとしては、平均粒子径１０ｎｍ以下、比表面積が２５０ｍ２／ｇ以上の微粒子シリカであり、特開２００３−５５１５９号公報に記載されているものが好適に用いられる。
着色パーツ（Ｂ）中における微粒子シリカの配合量としては、目的とする粘度によって適宜決定可能であるが、通常０．０５〜２．５質量％である。
【００３１】
着色パーツ（Ｂ）の溶剤（分散媒）としては、特に支障がない限り制限されないが、透明パーツ（Ａ）の添加量が少なくても目的が果たせるように、透明パーツ（Ａ）の溶剤として用いるジエーテル（Ｉ）とケトン（II）とを主溶剤として用いることが好適である。なお、透明パーツ（Ａ）と同様に、その他の溶剤や成分を本発明の効果を損なわない範囲で配合することができる。
また、混合比による影響を低減するために透明パーツ（Ａ）の皮膜基剤を（Ａ）着色パーツ中に配合することが好適である。。
上記のように、着色パーツ（Ｂ）は高粘度であるので、着色パーツのみでは爪に塗りにくく、塗膜が厚くなりすぎたり、空気中や水中での塗膜の固化性が悪い。このような着色パーツ（Ｂ）に、低粘度の透明パーツ（Ａ）を混合することにより、爪への塗布に適した状態とすることができる。そして、この混合液を爪へ塗布後、水中に塗布部を浸漬すれば、短時間の内に塗膜を固化することができるのである。
【００３２】
着色パーツ（Ｂ）に対する透明パーツ（Ａ）の混合量は、適宜設定可能であるが、質量で２倍以上、さらには５倍以上添加混合することが好ましい。透明パーツ（Ａ）の添加量が少なすぎると、塗りにくく、また、水中での固化に時間がかかることがある。一方、着色パーツ（Ｂ）に対して透明パーツ（Ａ）を過剰に添加しても、塗布性、乾燥性、光沢、発色性などにほとんど影響はないが、通常は着色パーツ（Ｂ）に対する透明パーツ（Ａ）の混合量を２５倍以下、さらには２０倍以下とすることが好適である。
【００３３】
以下、具体例をあげて本発明を説明するが、本発明はこれらに限定されるものではない。なお、ニトロセルロースについては、何れもイソプロピルアルコールを３０質量％含んでいる。また、本発明で行った試験方法は、次の通りである。
（塗布性）
各試料をエナメル筆にて爪へ塗布し、塗りやすさについて下記基準により評価した。
◎：良好    （きれいに滑らかに塗れる）
○：やや良好（ほぼ滑らかに塗れる）
△：やや不良（やや塗りづらい）
×：不良    （非常に塗りづらい）
【００３４】
（大気中における乾燥時間）
コインガーゼ法（膜厚３５０μｍ）により、２５℃で、塗布直後からガーゼ跡がつかなくなるまでの時間を測定し、下記基準により評価した。
◎：１時間以上
○：５０分以上１時間未満
△：３０分以上５０分未満
×：３０分未満
【００３５】
（水中における乾燥時間）
各試料を塩ビ板に膜厚３５０μｍで塗布後、３０℃の水中に浸漬し、固化して完全に膜形成するまでの水中浸漬時間を測定し、下記基準により評価した。
◎：１分未満
○：１分以上２分未満
△：２分以上３分未満
×：３分以上
【００３６】
（仕上がり）
各試料を爪へ塗布し、下記基準により発色性、光沢をそれぞれ総合評価した。
◎：良好
○：やや良好
△：やや不良
×：不良
【００３７】
（粘度）
各試料について、Ｂ型粘度計（回転数０．６ｒｐｍ、３分、ローターＮｏ．２）にて測定し、下記基準により評価した。
◎：１０，０００ｍＰａｓ以上
○：７，０００ｍＰａｓ以上１０，０００ｍＰａｓ未満
△：５，０００ｍＰａｓ以上７，０００ｍＰａｓ未満
×：５，０００ｍＰａｓ未満
【００３８】
（分散安定性）
顔料ベースについて、２５℃、１ヶ月保存後の外観を調べ、下記基準により評価した。
◎：良好    （分離、沈降がない）
○：やや良好（分離、沈降がほとんどない）
△：やや不良（分離、沈降がややある）
×：不良    （分離、沈降が著しい）
【００３９】
（混合性）
パレット上でエナメル筆を用いて試料を混合した際の混合のしやすさについて、下記基準により評価した。
◎：良好    （無理なく混合できる）
○：やや良好（混合できる）
△：やや不良（若干混合しにくい）
×：不良（混合しにくい）
【００４０】
（はがれ）
ガラス板にアプリケーターを用いて試料を一定膜厚（３５０μｍ）に引き、ガラス板上に塗布された試料を水に浸して試料塗膜を乾燥させた。乾燥後の皮膜に機械によって１ｍｍ間隔で縦に１１本、それと直交するように横に１１本の線を鋭利な針によって引き、これによって計１００個の正方形に区分けし、ガラス板上に残った正方形皮膜の数の割合から爪への接着力を下記の評価基準により評価した。すなわち、ガラス板上に残った正方形皮膜の数の割合が多いほど試料皮膜の爪への接着力は向上し爪からはがれにくく、ガラス板上に残った正方形皮膜の数の割合が少ないほど試料皮膜の爪への接着力は低下し爪からはがれやすくなる。評価基準は、次のとおり。
◎：良好      ：ガラス板上に残った正方形皮膜の割合が８０％以上
○：普通      ：ガラス板上に残った正方形皮膜の割合が６０％以上８０％未満
△：やや不良  ：ガラス板上に残った正方形皮膜の割合が４０％以上６０％未満
×：不良      ：ガラス板上に残った正方形皮膜の割合が４０％未満
【実施例１】
【００４１】
溶剤組成
まず、調色作業中に増粘したり固まったりせず、爪に塗布後は水中で速やかに固化するような溶剤組成について、検討を行った。結果を表１〜表２に示す。
【表１】
2005213151.tif 000008
【００４２】
【表２】
2005213151.tif 000009
【００４３】
表１のように、溶剤としてジエーテル（Ｉ）のみを用いた場合には、大気中での乾燥が１時間以上と遅かったが、水中での固化に２分以上要した。また、ケトン（II）のみを用いた場合には、大気中ですぐに乾燥してしまった。
これに対し、表２のように、ジエーテル（Ｉ）とケトン（II）とを特定量併用することにより、大気中での遅乾性と、水中での速乾性とを両立することができた。
以上のことから、溶剤中にジエーテル（Ｉ）とケトン（II）とを合計量で５０質量％以上含み、かつ、ジエーテル（Ｉ）とケトン（II）との合計量に対してジエーテル（Ｉ）が６０質量％〜９９質量％、ケトン（II）が１〜４０質量％であることが好適である。
次に、顔料を配合した系について、さらに検討を行った。
【００４４】
顔料の配合
乾燥性能が良好であった表２の試料１５に顔料を配合した系について、検討を行った。結果を表３に示す。
【表３】
2005213151.tif 000010
【００４５】
表３からわかるように、顔料を多量に配合した場合には、粘度が高くなって爪に塗りにくくなったり、水中での固化時間が長くなり、仕上がりが不十分となるなどの影響があった。絵の具などでは、顔料の配合量は通常１５質量％以上であり、着色成分をこのように高濃度に配合できれば、絵の具のように自由に色調や濃淡を調整して楽しむことができると考えられる。
そこで、着色成分を高配合した着色パーツと、透明パーツとからなる２剤型のネイルエナメルについて、検討した。検討に用いた各パーツの処方を下記表４に示す。
【００４６】
【表４】
2005213151.tif 000011
【００４７】
着色パーツには顔料を２５質量％配合した。顔料として、黒色顔料（ＢＬ１００）、あるいは白色顔料（ＥＰＩ−ＷＲ）をそれぞれ用いて黒色パーツ（Ｂ１）、白色パーツ（Ｂ２）を調製した。
透明パーツとしては、上記試料１５を用い、これを透明パーツ（Ａ１）とした。
着色パーツのみでは、大気中での乾燥時間が５０分以上であった。透明パーツのみでは、大気中での乾燥時間が５０分以上、水中での乾燥時間が２分以下であった。
表４からわかるように、黒色パーツ（Ｂ１）と白色パーツ（Ｂ２）とを等量混合した場合には、増粘したり固まったりすることはなく、容易に灰色の着色パーツを得ることができた。しかしながら、着色パーツのみでは塗布しにくく、また、水中で短時間に塗膜を固化させることはできなかった。
【００４８】
これに対し、前記灰色パーツに対して、１０倍量の透明パーツ（Ａ１）を混合した場合には、増粘したり固まったりすることがなく、容易に淡い灰色に調整することができた。また、得られた淡灰色液は、爪に塗りやすく、塗布した爪を水中に浸漬すると、水中で速やかに固化し、塗膜の発色や光沢などの仕上がりは良好であった。また、塗膜のはがれもなく、密着性が良好であった。
さらに、黒色パーツ（Ｂ１）あるいは白色パーツ（Ｂ２）に対して、透明パーツ（Ａ１）の混合比を変えた場合について、検討を行った。結果を表５に示す。
【００４９】
【表５】
2005213151.tif 000012
【００５０】
表５のように、着色パーツと透明パーツとを種々の割合で混合した場合でも、爪への塗布性が良好で、塗膜は水中で短時間で固化した。また、固化した塗膜の仕上がり（発色、光沢）も良好で、はがれも認められなかった。従って、このような２剤型とすることにより、絵の具のように非常に濃厚な色から極薄い色まで、濃淡も自由に楽しむことができる。
なお、着色パーツに対する透明パーツの添加量が少なすぎると、水中での速やかな固化が行われないことがあるので、着色パーツに対して透明パーツを２倍以上、さらには５倍以上混合することが好適である。
【００５１】
増粘剤
着色パーツ（Ｂ１）や（Ｂ２）のように、顔料やパール剤などの着色粉末を多量に配合した場合には、経時的に沈降や分離を生じる懸念がある。そこで、着色成分の分散安定性について、検討を行った。
黒色パーツ（Ｂ１）に、増粘剤として微粒子シリカ（アエロジル３８０Ｓ、平均粒子径５〜６ｎｍ、比表面積３８０ｍ２／ｇ）を配合し、黒色パーツＢ３〜Ｂ７を調製した。増粘剤増量分は、ジエチレングリコールジエチルエーテルを減量して調整した。
各黒色パーツ、ならびにこれを１０倍量の透明パーツ（Ａ１）と混合した場合の結果を表６に示す。
【００５２】
【表６】
2005213151.tif 000013
＊B1又はB3〜B7の顔料を白色顔料に変えたものと、B1又はB3〜B7とを、それぞれ等量混合した場合の混合性。
【００５３】
表６からわかるように、増粘剤が無配合の場合には、着色パーツの粘度が低く、経時的に顔料の沈降が認められた。増粘剤（微粒子シリカ）の配合により粘度を高めると、顔料２５質量％でも沈降や分離を抑制することができたが、粘度が高すぎると他のパーツとの混合がしにくくなった。従って、着色パーツの粘度としては、５，０００〜２０，０００ｍＰａｓ／３０℃、好ましくは７，０００〜１５，０００ｍＰａｓ／３０℃が好適である。
なお、増粘剤として微粒子シリカを配合した着色パーツＢ３〜Ｂ７では、乾燥時間や、塗布性、仕上がり、はがれ等への影響は特に認められなかった。
【００５４】
表７に、着色パーツＢ６の顔料を変えた場合の分散安定性を示す。表７からわかるように、着色成分を変えた場合や２種以上の含量を併用した場合でも分散安定性が良好な着色パーツが得られた。また、表７の着色パーツは何れも、乾燥時間、塗布性、仕上がり、はがれ、混合性において良好な結果であった。
【表７】
2005213151.tif 000014
【００５５】
さらに、黒色パーツＢ６の増粘剤を他の増粘剤に代えて検討を行った。結果を表８に示す。
【表８】
2005213151.tif 000015
*顔料を分散させた着色パーツを２５℃で静置した時の外観を経時的に観察し、次の基準で評価を行った。
◎：１ヶ月以上安定
○：２週間以上安定
△：１週間以上安定
×：１週間未満の間に分離、沈降あり
【００５６】
表８からわかるように、分散安定性、乾燥時間、仕上がりなどの点で、微粒子シリカが最も良好であることが理解される。